СПОСОБ ПРОИЗВОДСТВА БЕСШОВНЫХ ГОРЯЧЕДЕФОРМИРОВАННЫХ ТРУБ БОЛЬШОГО И СРЕДНЕГО ДИАМЕТРОВ НА ТРУБОПРОКАТНЫХ УСТАНОВКАХ С ПИЛИГРИМОВЫМИ СТАНАМИ ИЗ НЕПРЕРЫВНО-ЛИТЫХ ЗАГОТОВОК

1. Способ производства бесшовных горячедеформированных труб большого и среднего диаметров на трубопрокатных установках с пилигримовыми станами из непрерывно-литых заготовок, включающий выплавку из углеродистых и легированных марок стали в электрических печах, вакуумирование и разливку на установках непрерывной разливки в плети диаметром 430-600 мм, порезку плетей на технологические штанги и концевую обрезь с усадочной раковиной длинной 2500-3000 мм, отбраковку концевой обрези, разрезку технологических штанг на мерные заготовки, нагрев заготовок до температуры пластичности, прошивку заготовок в стане поперечно-винтовой прокатки в гильзы, прокатку гильз на пилигримовых станах в трубы, отличающийся тем, что длину концевой обрези определяют из выражения
k.o.
з.i
L=Ln,
з.i
где L - длина заготовки для прокатки труб i-го размера, мм;
n - количество заготовок, шт.
2. Способ по п.1, отличающийся тем, что в заготовках с усадочной раковиной сверлят центральное отверстие, диаметр которого определяют из выражения
c.
y.p.
D=D+Δ,
y.p.
где D - максимальный диаметр усадочной раковины, мм;
Δ=35-40 - отклонение усадочной раковины от центра заготовки, большие значения которого относятся к непрерывно-литым заготовкам большего диаметра, мм.
3. Способ по п.2, отличающийся тем, что нагрев заготовок под прошивку в стане поперечно-винтовой прокатки производят на 20-30°С ниже верхнего предела температуры пластичности данной марки стали.
4. Способ по п.1, отличающийся тем, что прошивку заготовок в стане поперечно-винтовой прокатки производят размер в размер или с подъемом по диаметру ≤9,0%.